СПОСОБ ФОРМИРОВАНИЯ ЭЛЕКТРОЛИТА

1. Способ формирования электролита для твердооксидного топливного элемента на несущей металлической основе, включающий:
a. нанесение неспеченного электролита на основе легированного диоксида церия на анодный слой;
b. удаление растворителей и органических веществ из неспеченного электролита;
c. прессование неспеченного электролита для повышения плотности неспеченного электролита; и
d. нагревание неспеченного электролита со скоростью повышения температуры в температурном диапазоне от 800 до 1000°С, лежащей в диапазоне от 5 до 20°С/мин, с формированием электролита.
2. Способ по п. 1, отличающийся тем, что он включает дополнительную стадию формирования неспеченного электролита из чернил, пригодных для трафаретной печати.
3. Способ по п. 1 или 2, отличающийся тем, что анодный слой наносят на металлическую основу.
4. Способ по п. 3, отличающийся тем, что металлическая основа содержит перфорированную область, окруженную неперфорированной областью.
5. Способ по любому из предыдущих пунктов, отличающийся тем, что стадия удаления растворителей и органических веществ из неспеченного электролита включает испарение растворителей.
6. Способ по любому из предыдущих пунктов, отличающийся тем, что стадия удаления растворителей и органических веществ включает нагревание неспеченного электролита до температуры, лежащей в диапазоне от 250 до 500°С, до тех пор, пока органические вещества не разложатся.
7. Способ по любому из предыдущих пунктов, отличающийся тем, что анодный слой является спеченным анодным слоем.
8. Способ по любому из пп. 1-6, отличающийся тем, что анодный слой является неспеченным анодным слоем, и неспеченный анодный слой и неспеченный электролит спекают во время одной стадии обжига.
9. Способ по любому из предыдущих пунктов, отличающийся тем, что неспеченный электролит содержит множество слоев электролита, сформированных посредством послойного нанесения электролита на основе легированного оксида церия на анодный слой и сушки перед нанесением каждого последующего слоя.
10. Способ по любому из предыдущих пунктов, отличающийся тем, что прессование неспеченного электролита включает приложение давления, лежащего в диапазоне от 50 до 500 МПа.
11. Способ по любому из предыдущих пунктов, отличающийся тем, что электролит покрывает анодный слой и металлическую основу.
12. Способ по любому из предыдущих пунктов, отличающийся тем, что температура спекания на стадии d. ниже 1100°С.
13. Способ по любому из предыдущих пунктов, отличающийся тем, что процесс спекания на стадии d. выполняют в воздухе.
14. Способ по любому из предыдущих пунктов, отличающийся тем, что прессование проводят с использованием холодного изостатического прессования или одноосного мембранного прессования.
15. Способ изготовления топливного элемента, включающий формирование электролита на анодном слое с несущей металлической основой с использованием способа по любому из предыдущих пунктов и нанесение материала катода на электролит.
16. Электролит, полученный способом по любому из пп. 1-14.
17. Топливный элемент, содержащий электролит по п. 16.
18. Батарея топливных элементов, содержащая по меньшей мере два топливных элемента по п. 17.
19. Применение топливного элемента по п. 17 или батареи топливных элементов по п. 18 для генерации электрической энергии.